СЫРЬЕВАЯ СМЕСЬ ДЛЯ ИЗГОТОВЛЕНИЯ ОБЛИЦОВОЧНОЙ ЗОЛОКЕРАМИЧЕСКОЙ ПЛИТКИ
CRUDE MIXTURE FOR MAKING ASH-CERAMIC FACING TILES

Изобретение относится к производству облицовочной золокерамической плитки.
Известна сырьевая смесь для изготовления облицовочной золокерамической плитки, содержащая до 50 мас.% каменноугольной золы, глину, кварцевый песок, доломит [1].
Задача изобретения - снижение температуры обжига золокерамической плитки.
Технический результат достигается тем, что сырьевая смесь для изготовления облицовочной золокерамической плитки, содержащая каменноугольную золу, глину, кварцевый песок, доломит, дополнительно содержит шлам огранки хрусталя при следующем соотношении компонентов, мас.%: каменноугольная зола 49,0-51,0; глина 10,0-15,0; кварцевый песок 7,0-9,0; доломит 0,5-1,5; шлам огранки хрусталя 25,5-31,5.
2
2
3
2
3
2
2
Для приготовления сырьевой смеси могут быть использованы глины, характеризующиеся следующим химическим составом, мас.%: SiO 50,58-55,08; AlO 11,58-13,16; FeO 3,72-5,19; CaO 12,2-14,86; MgO 2,3-3,03; NaO 1,44-3,88; КО 0,73-0,94; п.п.п. 2,53-5,3.
2
2
3
2
3
2
2
3
Каменноугольная зола имеет состав, мас.%: SiO 40,7; AlO 15,8; FeO 13,5; CaO 8,9; MgO 4,3; NaO+KO 3,8; SO 1,4; п.п.п. 8,5.
2
3
Шлам огранки хрусталя образуется в процессе алмазного гранения и химической полировки хрусталя, содержит примеси корунда и кальцита. Отход представляет собой слежавшийся при хранении на открытом воздухе порошок серо-голубого цвета с относительной влажностью 20-22%. Удельная поверхность высушенного шлама 800-850 м/кг, насыпная плотность 760-770 кг/м.
В таблице приведены составы сырьевой смеси для изготовления облицовочной золокерамической плитки.
Таблица
Компоненты
Состав, мас.%
1
2
3
Каменноугольная зола
49,0
50,0
51,0
Глина
10,0
12,5
15,0
Кварцевый песок
9,0
8.0
7,0
Доломит
0,5
1,0
1,5
Шлам огранки хрусталя
31,5
28,5
25,5
Кварцевый песок и доломит измельчают до порошкообразного состояния, просеивают через сетку № 014, добавляют каменноугольную золу, шлам огранки хрусталя, глину и готовят сырьевую смесь с влажностью 11-13%. Из приготовленной смеси прессуют облицовочную плитку требуемой конфигурации. На поверхность плитки напыляют слой легкоплавкой цветной эмали и при температуре 620-670°С проводят обжиг.
Источники информации
1. Бернацкий А.Ф. Облицовочная золокерамическая плитка. // 65-я научно-техническая конференция НГАСУ (Сибстрин) «Актуальные проблемы строительной отрасли». Тез. докл. - Новосибирск. - 2008. - С.39.